СПОСОБ ПОЛУЧЕНИЯ ШИРОКОПОРИСТОГО ГАММА-ОКСИДА АЛЮМИНИЯ
METHOD OF PRODUCING WIDE-PORE GAMMA-ALUMINIUM OXIDE

Изобретение относится к способу получения широкопористого оксида алюминия в γ-форме, широко используемого в химической и нефтехимической промышленности [Иванова А.С. Оксид алюминия: применение, способы получения, структура и кислотно-основные свойства. // Промышленный катализ в лекциях, 2009, №8, с.7-61] в качестве катализатора и компонента сложных катализаторов, носителя при синтезе как металлических, так и оксидных катализаторов, а также в качестве адсорбента (для обезвоживания газов и жидкостей).
Выпускаемые отечественными производителями оксиды алюминия по "алюминатной" или "сульфатной" технологии содержат значительные количества примесей, главным образом натрия и сульфат-ионов, наличие которых существенным образом снижает активность большинства катализаторов, полученных на его основе. Кроме того, отечественные образцы оксида алюминия имеют преимущественно бимодальное или полидисперсное распределение пор по размерам, тогда как для интенсификации процессов нефтепереработки, нефтехимии, а также для получения продукции специального назначения, необходима новая модификация оксидного материала - высокочистый широкопористый оксид алюминия с мономодальным распределением пор по размерам, производство которого в России отсутствует.
2
2
3
Активный оксид алюминия в виде γ-формы получают, как правило, термическим разложением гидроксида алюминия псевдобемитной структуры (AlOOH х n НО) при температуре 500-600°С, характеризующегося высокой величиной удельной поверхности (300-500) м/г, относительно большим объемом пор (0,8-1,2) см/г и высокой термической стабильностью.
2
3
3
3
2
4
3
2
4
3
Известно [SU 852798, C01F 7/34, 1981; CN 101332997(A), C01B 3/08, 2008], что высокочистый оксид алюминия получают по золь-гель-методу с использованием в качестве исходных предшественников алкоголятов алюминия; синтез гидроксида алюминия включает следующие стадии: гидролиза алкоголята алюминия, конденсации и образования мономеров, димеров и олигомеров. Свойства осадка можно регулировать соотношением воды и алкоксида [Gonzalez R.D., Lopez Т., Gomez R. Sol-Gel preparation of supported metal catalysts. // Catalysis Today, 1997. V.35, №3, P.293; CN 1419961 (A), B01J 19/30 2003; CN 1807246(A), B01J 21/04, 2006], изменяя величину удельной поверхности от 250 до 500 м/г при одновременном уменьшении диаметра пор от 15 до 9 нм, формируя мономодальное распределение пор по размерам. К недостаткам метода, основанного на гидролизе алкоксидов, следует отнести специфичность исходного сырья, необходимость предотвращения контакта с окружающей средой и строго соблюдать соотношение вода/алкоксид и использовать специальное оборудование; кроме того, получаемый гидроксид и оксид алюминия имеет большую себестоимость по сравнению с методом осаждения растворов солей алюминия {Al(NO), AlCl, Al(SO), NaAlO} водным раствором осадителя {NHOH, NaOH, KOH, HNO}. Показано [Дзисько В.А., Иванова А.С.Основные методы получения активного оксида алюминия. // Изв. СО АН СССР, Сер.хим. наук. 1985. №15, вып.5, с.110], что путем изменения рН, температуры осаждения и продолжительности «старения» (выдерживания суспензии при заданных условиях) можно варьировать фазовый состав и текстурные характеристики получаемого гидроксида и оксида алюминия.
В зависимости от рН среды ионизация Al-содержащих молекул происходит следующим образом [Иванова А.С., Пугач М.М., Мороз Э.М. и др. Влияние условий получения на физико-химические свойства гидроксидов алюминия и магния. // Изв. АН СССР, Сер.хим., 1989. №10, С.2169-2176]:
,
,
,
.
3
3
4
3
4
3
3
Химическая чистота получаемого гидроксида и оксида алюминия зависит от природы исходных предшественников и наиболее подходящими являются азотнокислый алюминий и водный раствор аммиака, а именно: Al(NO)+3NHOH→AlOOH↓ (Al(ОН)↓)+3NHNO. В зависимости от условий осаждения получаемый осадок может представлять собой либо псевдобемит - AlOOH, либо байерит - Al(ОН). Известен способ получения гидроксида алюминия байеритной структуры [Пат. 236438, (РФ). Способ получения байеритного гидроксида алюминия. // В.А.Дзисько, Т.С.Винникова, Ю.О.Булгакова].
Наиболее близким к заявляемому по технической сущности является способ получения гидроксида алюминия псевдобемитной структуры, описанный в [Дзисько В.А., Иванова А.С.Основные методы получения активного оксида алюминия. // Изв. СО АН СССР, Сер.хим. наук. 1985. №15, вып.5, с.110-119]. Гидроксид алюминия псевдобемитной структуры получают либо:
1) по «двухстадийному» способу, согласно которому часть гидроксида алюминия осаждают при комнатной температуре («холодное» осаждение - ХО), а другую часть - осаждением при 100°С («горячее» осаждение - ГО), затем обе части ХО и ГО смешивают, выдерживают в течение определенного времени, затем фильтруют, промывают; формование гранул гидроксида алюминия проводят в присутствии кислоты при определенном кислотном модуле; полученные ганулы сушат и прокаливают при требуемой температуре. Основной недостаток получаемого гидроксида и оксида алюминия состоит в том, что при смешении осадков ХО и ГО грубодисперсные агрегаты ГО образуют каркас, в макропорах которого размещается высокодисперсная фаза ХО, в результате формируется бимодальное распределение пор по размерам;
2) осаждением раствора азотнокислой соли алюминия водным раствором аммиака при постоянных значениях рН и температуры, значения которых определяют в большей степени свойства получаемого гидроксида алюминия, а следовательно, и оксида алюминия. Оксид алюминия, полученный из гидроксида, осажденного при комнатной температуре и невысоких рН, обладает мономодальным распределением пор по размерам с преобладающим диаметром пор, равным 8,0 нм; а полученный из гидроксида, осажденного при 100°С, бимодальным распределением пор по размерам.
Изобретение решает задачу получения широкопористого оксида алюминия в γ-форме с мономодальным распределением пор по размерам, средний диаметр которых составляет 9,0-11,0 нм.
2
3
Задача решается способом получения гамма-оксида алюминия осаждением раствора азотнокислого алюминия водным раствором аммиака с последующими стадиями фильтрации, промывки, сушки и прокаливания, при этом осаждение проводят при рН 7±0,1, температуре 70±2°С, времени выдержки суспензии в течение 3-5 ч с последующим формованием пасты с влажностью 58-66%, полученной смешением (66-70)% влажного осадка гидроксида и порошка, высушенного на распылительной сушилке (30-34)% влажного осадка гидроксида, приготовленного в виде суспензии, с последующими стадиями сушки и прокаливания при 550-600°С, при этом получают широкопористый оксид алюминия, характеризующегося мономодальным распределением пор по размерам, с величиной удельной поверхности, равной (340÷370) м/г, объемом пор - (0,82÷1,09) см/г и средним диаметром пор - 9,2÷11 нм.
Отличительные признаки предлагаемого способа получения гамма-оксида алюминия:
1. Способ получения, включающий осаждение раствора азотнокислого алюминия водным раствором аммиака при рН 7±0,1 и температуре (70±2)°С с последующим «старением» при указанных условиях в течение 3-5 ч.
2
3
2
3
2. Способ получения, включающий стадию формования гранул гидроксида алюминия путем смешения одной части высушенного на распылительной сушилке осадка с двумя частями влажного осадка гидроксида при влажности формуемой пасты 58-66% с последующими стадиями сушки и термической обработки. Получаемый оксид алюминия представляет собой γ-AlO, характеризующегося мономодальным распределением пор по размерам, величиной удельной поверхности, равной 340-370 м/г, объемом пор - 0,82-1,09 см/г, средний диаметр которых составляет 9,2-11 нм.
Основные характеристики получаемого гамма-оксида алюминия определяют:
α
- фазовый состав на дифрактометре HZG-4C (Германия) в монохроматическом излучении CuK (λ=1,5418 Å) в интервале углов от 10 до 75° (по 2θ) с шагом сканирования τ=0,05 градуса 2θ и временем накопления 5 с в каждой точке. Фазовый анализ проводят по программе PCW.2.4 путем сопоставления экспериментальных дифрактограмм и теоретически рассчитанных на основе известных структур, взятых из базы структурных данных ICDS с учетом профиля дифракционных линий;
уд
п
пop
- текстурные характеристики (величину S, объем пор - V, средний диаметр пор - d и распределение пор по размерам) методом низкотемпературной (-196°С) адсорбции азота на установке ASAP-2400 Micromeritics; предварительно образцы тренируют в вакууме при 150°С.
2
3
Получение гамма-оксида алюминия включает осаждение раствора азотнокислого алюминия водным раствором аммиака при постоянном рН, равным 7±0,1, температуре (70±2)°С с последующим «старением» при указанных условиях в течение 3-5 ч, после чего осадок отфильтровывают, промывают дистиллированной водой. Одну часть влажного осадка разбавляют дистиллированной водой для приготовления суспензии с концентрацией (120±5)г AlO/л, которую подают на распылительной сушилку, получают порошок с размерами частиц, не превышающих 15-20 мкм, который смешивают с двумя другими частями влажного осадка с образованием пасты с влажностью 58÷66%, которую формуют в виде гранул с последующей их сушкой на воздухе, затем в сушильном шкафу при 110°С в течение 12-14 ч, после чего прокаливают в токе осушенного воздуха при 550-600°С в течение 4-х ч.
Сущность предлагаемого изобретения иллюстрируется следующими примерами, показывающими изменение фазового состава и текстурных характеристик получаемого оксида алюминия в зависимости от условий осаждения и формования.
Основные характеристики гамма-оксида алюминия приведены в таблице и на Фиг.1-8.
Пример 1.
2
3
4
2
3
В реактор, помещенный в термостат, заливают 500 мл дистиллированной воды, устанавливают рН-метр и включают обогрев реактора и мешалку; при достижении температуры 70°С в реактор дозируют раствор азотнокислого алюминия, содержащего 100 г AlO, со скоростью 25 мл/мин, одновременно добавляя 900 мл водного раствора NHOH для поддержания рН осаждения, равным 7,0±0,1. Полученную суспензию выдерживают при указанных условиях в течение 3 ч, после чего фильтруют и промывают дистиллированной водой. Одну третью часть отмытого влажного осадка разбавляют дистиллированной водой до концентрации (120±5)г AlO/л и полученную суспензию подают на распылительную сушилку для получения порошка с размером частиц не более 15-20 мкм. Высушенный порошок гидроксида алюминия смешивают с остальными 2/3 частями влажного осадка с образованием пасты с влажностью 62,3%, которую формуют в виде гранул, сушат на воздухе, затем в сушильном шкафу при 110°С в течение 12-14 ч, после чего прокаливают при 550°С в течение 4 ч.
Характеристики полученного γ-оксида алюминия приведены в таблице и на Фиг.1.
Пример 2.
Аналогичен примеру 1. Отличие состоит в том, что влажность формуемой пасты составляет 60,3%; гранулы прокаливают при 600°С в течение 4 ч.
Характеристики полученного γ-оксида алюминия приведены в таблице и на Фиг.4.
Пример 3.
Аналогичен примеру 1. Отличие состоит в том, что полученную суспензию выдерживают при указанных условиях в течение 4 ч. Влажность формуемой пасты составляет 59,9%; гранулы прокаливают при 600°С в течение 4 ч.
Характеристики полученного γ-оксида алюминия приведены в таблице и на Фиг.2.
Пример 4.
Аналогичен примеру 1. Отличие состоит в том, что полученную суспензию выдерживают при указанных условиях в течение 5 ч. Влажность формуемой пасты составляет 65,7%.
Характеристики полученного γ-оксида алюминия приведены в таблице и на Фиг.3.
Пример 5.
Аналогичен примеру 4. Отличие состоит в том, что влажность осадка, используемого при смешении с высушенным порошком гидроксида алюминия, составляет 63,0%.
Характеристики полученного γ-оксида алюминия приведены в таблице и на Фиг.5.
Пример 6.
Аналогичен примеру 4. Отличие состоит в том, что влажность осадка, используемого при смешении с высушенным порошком гидроксида алюминия, составляет 58,1%.
Характеристики полученного γ-оксида алюминия приведены в таблице и на Фиг.6.
Пример 7.
Аналогичен примеру 1. Отличие состоит в том, что осаждение гидроксида проводят при рН 7,0±0,1 и температуре 90°С. Влажность формуемой пасты составляет 59,7%.
Характеристики полученного γ-оксида алюминия приведены в таблице и на Фиг.7.
Пример 8.
Аналогичен примеру 1. Отличие состоит в том, что осаждение гидроксида проводят при рН 9,0 и температуре 70°С. Влажность формуемой пасты составляет 61,5%.
Характеристики полученного γ-оксида алюминия приведены в таблице и на Фиг.8.
Показатели γ-оксида алюминия по всем примерам приведены в таблице и на Фиг.1-8.
Таблица
Основные показатели гамма-оксида алюминия
№№ при мера
Условия получения рН-Т-τ (ч)
Влажность формуемой пасты, %
T<sub>прок</sub>, °C
Фазовый состав
Текстурные характеристики
S,м<sub>2</sub>/г
V<sub>п</sub>,см<sup>3</sup>/г
d<sub>пор</sub>, нм
Распределение пор по размерам
1
7-70-3
62,3
550
γ-Al<sub>2</sub>O<sub>3</sub>
340
0,87
10,1
Мономодальное
2
7-70-3
60,3
600
γ-Al<sub>2</sub>O<sub>3</sub>
345
1,09
11,0
Мономодальное
3
7-70-4
59,9
600
γ-Al<sub>2</sub>O<sub>3</sub>
355
0,94
10,6
Мономодальное
4
7-70-5
65,7
550
γ-Al<sub>2</sub>O<sub>3</sub>
370
1,01
11,0
Мономодальное
5
7-70-5
63,0
550
γ-Al<sub>2</sub>O<sub>3</sub>
350
0,84
9,5
Мономодальное
6
7-70-5
58,1
550
γ-Al<sub>2</sub>O<sub>3</sub>
355
0,82
9,2
Мономодальное
7
7-90-5
59,7
550
γ-Al<sub>2</sub>O<sub>3</sub>
298
0,45
6,1
Мономодальное
8
9-70-5
61,5
550
γ-Al<sub>2</sub>O<sub>3</sub>
270
0,44
6,5
Мономодальное
Распределение пор по размерам по всем примерам приведены на Фиг.1-8.
2
3
Фиг.1. Распределение пор по размерам для γ-AlO, полученного при 7-70-3, при влажности формуемой пасты - 62,3%, прокаленного при 550°С.
2
3
Фиг.2. Распределение пор по размерам для γ-AlO, полученного при 7-70-3, при влажности формуемой пасты - 60,3%, прокаленного при 600°С.
2
3
Фиг.3. Распределение пор по размерам для γ-AlO, полученного при 7-70-4, при влажности формуемой пасты - 59,9%, прокаленного при 600°С.
2
3
Фиг.4. Распределение пор по размерам для γ-AlO, полученного при 7-70-5, при влажности формуемой пасты - 65,7%, прокаленного при 550°С.
2
3
Фиг.5. Распределение пор по размерам для γ-AlO, полученного при 7-70-5, при влажности формуемой пасты - 63,0%, прокаленного при 550°С.
2
3
Фиг.6. Распределение пор по размерам для γ-AlO, полученного при 7-70-5, при влажности формуемой пасты - 58,1%, прокаленного при 550°С.
2
3
Фиг.7. Распределение пор по размерам для γ-AlO, полученного при 7-90-5, при влажности формуемой пасты - 59,7%, прокаленного при 550°С.
2
3
Фиг.8. Распределение пор по размерам для γ-AlO, полученного при 9-70-5, при влажности формуемой пасты - 61,5%, прокаленного при 550°С.
2
3
Как видно из приведенных примеров, таблицы и Фиг., предлагаемый нитратно-аммиачный способ осаждения при рН 7, температуре 70°С и времени выдержки суспензии при указанных условиях в течение 3-5 ч с последующим формованием гранул при влажности формуемой пасты 58÷66% позволяет решать задачу получения широкопористого оксида алюминия в γ-форме с величиной удельной поверхности, равной (340-370) м/г, объемом пор - (0,82-1,09) см/г и средним диаметром пор - 9,2-11 нм, при этом распределение по размерам является мономодальным.
Повышение температуры осаждения до 90°С или повышение рН осаждения до 9 при одном и том же времени выдержки суспензии (τ=5 ч) приводит к значительному снижению величины удельной поверхности, объема пор и среднего диаметра пор при сохранении мономодального распределения пор по размерам.